СОСТАВ НА ОСНОВЕ ПОЛИУРЕТАНОВОЙ ПЕНЫ, ПРОДУКТЫ И СПОСОБЫ

1. Материал на основе полиуретановой пены с открытыми ячейками, включающий продукт реакции базового полиола большой молекулярной массы с низким содержанием моноспирта, сшивающего агента, обладающего степенью раздува из геля от 1:3 до 1:8 по массе, изоцианата, поверхностно-активного вещества и воды, в котором полиол и изоцианат обладают индексом от 85 до 105.
2. Пенный материал в соответствии с п.1, в котором молекулярная масса полиола составляет от 5000 до 10000.
3. Пенный материал в соответствии с п.1, в котором молекулярная масса полиола составляет от 6000 до 8000.
4. Пенный материал в соответствии с п.1, в котором содержание моноспирта в базовом полиоле составляет менее чем 10 мас.%.
5. Пенный материал в соответствии с п.4, в котором в котором содержание моноспирта в базовом полиоле составляет примерно 5 мас.%.
6. Пенный материал в соответствии с п.1, в котором степень раздува из геля сшивающего агента составляет от 1:3 до 1:6.
7. Пенный материал в соответствии с п.6, в котором степень раздува из геля сшивающего агента составляет от 1:3 до 1:5.
8. Пенный материал в соответствии с п.1, в котором индекс полиола и изоцианата составляет от 90 до 98.
9. Пенный материал в соответствии с п.1, в котором концентрация поверхностно-активного вещества составляет от 0,2 до 0,7 ч./сотню.
10. Изделие из пены с открытыми ячейками, полученное из пенного материала с открытыми ячейками, предназначенное для применения в сиденьях, которое изготавливают из реакционного продукта, включающего
базовый полиол большой молекулярной массы с низким содержанием моноспирта;
сшивающий агент, обладающий степенью раздува из геля от 1:3 до 1:8 по массе;
изоцианат;
поверхностно-активное вещество и
воду, в котором полиол и изоцианат обладают индексом от 85 до 105.
11. Изделие из пены с открытыми ячейками в соответствии с п.10, в котором молекулярная масса полиола составляет от 5000 до 10000.
12. Изделие из пены с открытыми ячейками в соответствии с п.10, в котором молекулярная масса полиола составляет от 6000 до 8000.
13. Изделие из пены с открытыми ячейками в соответствии с п.10, в котором содержание моноспирта в базовом полиоле составляет менее чем 10 мас.%.
14. Изделие из пены с открытыми ячейками в соответствии с п.13, в котором содержание моноспирта в базовом полиоле составляет примерно 5 мас.%.
15. Изделие из пены с открытыми ячейками в соответствии с п.10, в котором в степень раздува из геля сшивающего агента составляет от 1:3 до 1:6.
16. Изделие из, пены с открытыми ячейками в соответствии с п.15, в котором в степень раздува из геля сшивающего агента составляет от 1:3 до 1:5.
17. Изделие из пены с открытыми ячейками в соответствии с п.10, в котором в индекс полиола и изоцианата составляет от 90 до 98.
18. Изделие из пены с открытыми ячейками в соответствии с п.10, в котором концентрация поверхностно-активного вещества составляет от 0,2 до 0,7 ч./сотню.
19. Изделие из пены с открытыми ячейками в соответствии с п.10, которое представляет собой подушку в основании сиденья, подушку в спинке сиденья, поясничную подушку или поддерживающую подушку.
20. Способ приготовления изделий из пены с открытыми ячейками, который включает следующие стадии: обеспечение базового полиола высокой молекулярной массы с низким содержанием моноспирта; сшивающего агента, обладающего степенью раздува из геля от 1:3 до 1:8 по массе; изоцианата; поверхностно-активного вещества и воды, причем индекс полиола и изоцианата составляет от 85 до 105, с целью образования реакционной смеси; заполнение реакционной смесью литейной формы для образования изделия из пены; термическое отверждение изделия из пены; извлечение изделия из пены из формы; прессование изделия из пены.
21. Способ в соответствии с п.20, в котором стадия прессования производится через промежуток времени от 60 до 600 с после извлечения изделия из пены из формы.
22. Способ в соответствии с п.21, в котором стадия прессования производится через промежуток времени от 60 до 300 с после извлечения изделия из пены из формы.
23. Способ в соответствии с п.21, в котором стадия прессования производится через промежуток времени от 60 до 120 с после извлечения изделия из пены из формы.
24. Способ в соответствии с п.20, в котором стадия прессования включает сначала сжатие изделия из пены до примерно 50% его изначальной высоты, затем сжатие изделия из пены до примерно 90% от его изначальной высоты, а затем повторное сжатие изделия из пены до примерно 90% его изначальной высоты.
25. Способ в соответствии с п.24, в котором промежуток времени между каждым прессованием изделия из пены составляет по меньшей мере 30 с.
26. Способ в соответствии с п.20, в котором изделие представляет собой подушку в основании сиденья, подушку в спинке сиденья, поясничную подушку, или поддерживающую подушку.
27. Способ в соответствии с п.20, в котором молекулярная масса полиола составляет от 5000 до 10000.
28. Способ в соответствии с п.20, в котором молекулярная масса полиола составляет от 6000 до 8000.
29. Способ в соответствии с п.20, в котором содержание моноспирта в базовом полиоле составляет менее чем 10 мас.%.
30. Способ в соответствии с п.29, в котором содержание моноспирта в базовом полиоле составляет примерно 5 мас.%.
31. Способ в соответствии с п.20, в котором степень раздува из геля сшивающего агента составляет от 1:3 до 1:6.
32. Способ в соответствии с п.31, в котором в степень раздува из геля сшивающего агента составляет от 1:3 до 1:5.
33. Способ в соответствии с п.20, в котором в индекс полиола и изоцианата составляет от 90 до 98.
34. Способ в соответствии с п.20, в котором концентрация поверхностно-активного вещества составляет от 0,2 до 0,7 ч./сотню.
35. Способ в соответствии с п.20, в котором изделие из пены обладает улучшенными характеристиками в отношении коэффициента пропускания.
36. Способ в соответствии с п.20, в котором изделие из пены обладает улучшенным показателем SEAT.
37. Способ в соответствии с п.20, в котором изделие из пены обладает улучшенным показателем комфорта.
38. Материал на основе полиуретановой пены с открытыми ячейками, включающий продукт реакции базового полиола большой молекулярной массы с низким содержанием моноспирта, сшивающего агента, обладающего степенью раздува из геля от 1:3 до 1:8 по массе, изоцианата, поверхностно-активного вещества и воды, в котором полиол и изоцианат обладают индексом от 85 до 105, предназначенный для изготовления пенного материала с улучшенными характеристиками в отношении пропускания.
39. Материал на основе полиуретановой пены с открытыми ячейками, включающий продукт реакции базового полиола большой молекулярной массы с низким содержанием моноспирта, сшивающего агента, обладающего степенью раздува из геля от 1:3 до 1:8 по массе, изоцианата, поверхностно-активного вещества и воды, в котором полиол и изоцианат обладают индексом от 85 до 105, предназначенный для изготовления пенного материала с улучшенными характеристиками показателя SEAT.
40. Материал на основе полиуретановой пены с открытыми ячейками, включающий продукт реакции базового полиола большой молекулярной массы с низким содержанием моноспирта, сшивающего агента, обладающего степенью раздува из геля от 1:3 до 1:8 по массе, изоцианата, поверхностно-активного вещества и воды, в котором полиол и изоцианат обладают индексом от 85 до 105, предназначенный для изготовления пенного материала, показатель комфорта которого составляет менее чем примерно 13,0.
41. Материал на основе полиуретановой пены с открытыми ячейками, включающий продукт реакции базового полиола большой молекулярной массы с низким содержанием моноспирта, сшивающего агента, обладающего степенью раздува из геля от 1:3 до 1:8 по массе, изоцианата, поверхностно-активного вещества и воды, в котором полиол и изоцианат обладают индексом от 85 до 105, предназначенный для изготовления пенного материала, который обладает сниженными гистерезисными потерями.
42. Материал на основе полиуретановой пены с открытыми ячейками, включающий продукт реакции базового полиола большой молекулярной массы с низким содержанием моноспирта, сшивающего агента, обладающего степенью раздува из геля от 1:3 до 1:8 по массе, изоцианата, поверхностно-активного вещества и воды, в котором полиол и изоцианат обладают индексом от 85 до 105, предназначенный для изготовления пенного материала, обладающего сниженной деформацией ползучести.
43. Компонент транспортного средства, содержащий пенный материал, полученный в соответствии с одним из пп.1 - 42, который представляет собой подушку в основании сиденья, подушку в спинке сиденья, поясничную подушку, или поддерживающую подушку.